(57)【要約】【課題】１〜２０ｋＰａの範囲の圧力を感度良く検出可能な感圧抵抗体及び感圧センサを提供すること。【解決手段】一対のベースフィルム２の対向面上に、夫々電極３及び感圧抵抗体４を設け、感圧抵抗体４間に所定のギャップが形成されるようにベースフィルム２間にスペーサ６を配置し、ベースフィルム２を介して印加される圧力に応じて、感圧抵抗体４間の接触状態が変化することにより、電極３間の抵抗が変化する感圧センサ１であって、ポリマー１１により被覆された導電性粒子１２と弾性率が１０〜１０００ＭＰａの範囲にあるバインダ樹脂とを用いて感圧抵抗体４を形成した。これにより、本感圧抵抗体４及び感圧センサ１は、１〜２０ｋＰａの範囲の圧力を感度良く検出することができる。【選択図】        図３
2004294074.tif 000002
【特許請求の範囲】
【請求項１】
第１のベースフィルムと第２のベースフィルムとの間に、一対の電極と、当該一対の電極の少なくとも一方と所定のギャップを介して前記電極上に設けられた１層の感圧抵抗体、若しくは前記一対の電極の各電極上に形成され、且つ所定のギャップを介して設けられた２層の感圧抵抗体とを備え、前記第１又は前記第２のベースフィルムを介して印加される圧力に応じて、前記一対の電極の少なくとも一方と前記１層の感圧抵抗体との接触状態、或いは前記２層の感圧抵抗体との間の接触状態が変化することにより、前記一対の電極間の抵抗が変化する感圧センサの感圧抵抗体であって、
表面がポリマーによって被覆された導電性粒子と、弾性率が１０〜１０００ＭＰａの範囲にあるバインダ樹脂とにより構成されることを特徴とする感圧抵抗体。
【請求項２】
前記導電性粒子はカーボンブラック粒子であることを特徴とする請求項１に記載の感圧抵抗体。
【請求項３】
前記導電性粒子の１次粒子径が８〜３００ｎｍであることを特徴とする請求項１又は請求項２に記載の感圧抵抗体。
【請求項４】
前記導電性粒子のポリマー被覆量が前記導電性粒子と前記バインダ樹脂の合計量に対して１〜７０重量％であることを特徴とする請求項１〜３いずれか１項に記載の感圧抵抗体。
【請求項５】
第１のベースフィルムと第２のベースフィルムとの間に、一対の電極と、当該一対の電極の少なくとも一方と所定のギャップを介して前記電極上に設けられた１層の感圧抵抗体、若しくは前記一対の電極の各電極上に形成され、且つ所定のギャップを介して設けられた２層の感圧抵抗体とを備え、前記第１又は前記第２のベースフィルムを介して印加される圧力に応じて、前記一対の電極の少なくとも一方と前記１層の感圧抵抗体との接触状態、或いは前記２層の感圧抵抗体との間の接触状態が変化することにより、前記一対の電極間の抵抗が変化する感圧センサであって、
前記感圧抵抗体は、表面がポリマーによって被覆された導電性粒子と、弾性率が１０〜１０００ＭＰａの範囲にあるバインダ樹脂とにより構成されることを特徴とする感圧センサ。
【発明の詳細な説明】
【０００１】
【発明の属する技術分野】
本発明は、感圧抵抗体及び当該感圧抵抗体を備える感圧センサに関するものである。
【０００２】
【従来の技術】
従来、感圧センサとして、圧力がかかった際の抵抗体内部の体積抵抗変化を利用するもの（センサ技術，Ｖｏｌ．１９，Ｎｏ．９，１９８９）と、電気的接点間表面における接触抵抗変化を利用するものがある。前者の場合、大きな抵抗変化率を得るためには、相当量の圧力を印加しなければならず、低圧を検出するには一般的に不向きである。そこで、後者の接触抵抗変化を利用した感圧センサを、本出願人らは先に特願平１３−３０２１５５号にて提案している。
【０００３】
この感圧センサは、一対のベースフィルムの間に、一対の電極と、一対の電極の各電極上に形成され、且つ所定のギャップを介して設けられた２層の感圧抵抗材料とを備えている。そして、感圧抵抗材料を構成する導電性粒子は、その表面が極薄のポリマーにより被覆されている。ベースフィルムに圧力が印加されると、両電極間には印加圧力に応じて感圧抵抗材料間の接触面積が変化することによる真実接触面積抵抗（集中抵抗）変化が生じる。この真実接触面積抵抗は接触面積に基づくものであり、接触面積が飽和すると、抵抗変化が殆ど見られなくなる。
【０００４】
しかしながら、感圧抵抗材料同士が接触した状態で、印加圧力により感圧抵抗材料が変形すると、感圧抵抗材料の接触部位におけるポリマー被覆された導電性粒子間の距離が変化するので、導電性粒子間のトンネル伝導が変化し皮膜抵抗変化として現れる。上記の感圧センサは、この両抵抗変化を利用し、広い圧力範囲においてリニアな抵抗変化を得るものである。
【０００５】
【発明が解決しようとする課題】
しかしながら、例えば自動車の乗員検知や人体の体圧分布計測といった１〜２０ｋＰａの圧力を主として検出範囲とする場合、印加圧力が低圧であるので、印加圧力を増しても感圧抵抗材料間の接触面積が増加しないということも起こりえる。その場合、真実接触面積抵抗変化が起こらないため、上記圧力範囲においてリニアな抵抗変化を得ることができない。
【０００６】
本発明は上記問題点に鑑み、１〜２０ｋＰａの範囲の圧力を感度良く検出可能な感圧抵抗体及び感圧センサを提供することを目的とする。
【０００７】
【課題を解決するための手段】
上記目的を達成する為に請求項１に記載の感圧抵抗体は、第１のベースフィルムと第２のベースフィルムとの間に、一対の電極と、当該一対の電極の少なくとも一方と所定のギャップを介して電極上に設けられた１層の感圧抵抗体、若しくは一対の電極の各電極上に形成され、且つ所定のギャップを介して設けられた２層の感圧抵抗体とを備え、第１又は第２のベースフィルムを介して印加される圧力に応じて、一対の電極の少なくとも一方と１層の感圧抵抗体との接触状態、或いは２層の感圧抵抗体との間の接触状態が変化することにより、一対の電極間の抵抗が変化する感圧センサの感圧抵抗体である。そして、表面がポリマーによって被覆された導電性粒子と、弾性率が１０〜１０００ＭＰａの範囲にあるバインダ樹脂とにより構成されることを特徴とする。
【０００８】
感圧センサを１〜２０ｋＰａの範囲の低圧検出に用いる際、感圧抵抗体の構成材料であるバインダ樹脂の弾性率が１０ＭＰａ未満であると、少しの圧力でバインダ樹脂が容易に変形するため、上記圧力範囲の低圧側で接触面積が飽和し、圧力が増加しても真実接触面積抵抗が飽和しているので抵抗変化が殆ど見られなくなる。
【０００９】
また、弾性率が１０００ＭＰａより高いと、低圧ではバインダ樹脂が変形しにくく、感圧抵抗体間の接触面積が非常に小さいため、真実接触面積抵抗に基づく抵抗値が検出可能範囲（１０６Ω）を超えてしまう。
【００１０】
また、構成材料である導電性粒子の表面が極薄のポリマーにより被覆されていないと、１〜２０ｋＰａの圧力範囲において、圧力が高くても低くても導電性粒子間の接触状態に大きな変化が生じず、皮膜抵抗は非常に小さなものとなる。
【００１１】
しかしながら、本実施の形態における感圧抵抗体は、弾性率が１０〜１０００ＭＰａの範囲にあるバインダ樹脂とポリマー被覆された導電性粒子を用いている。従って、１〜２０ｋＰａの圧力範囲において、圧力に応じた真実接触面積抵抗変化と皮膜抵抗変化が生じるので、感圧抵抗体の圧力―抵抗特性は、圧力の増加と共に連続的な減少を示し、その抵抗変化率は抵抗の検出が可能な範囲（１０６Ω以下）で大きなものとなる。すなわち、本発明の感圧抵抗体は、１〜２０ｋＰａの範囲の圧力を感度良く検出することができる。
【００１２】
請求項２に記載のように、導電性粒子としてカーボンブラック粒子を用いることが好ましい。カーボンブラックは、導電性粒子としてストラクチャー構造が発達しており、粒子表面にカルボキシル基や水酸基等の官能基が存在するため、ポリマー被覆を行いやすい。
【００１３】
請求項３に記載のように、導電性粒子の１次粒子径が８〜３００ｎｍであることが好ましい。この範囲より小さくても大きくても、ポリマーを導電性粒子表面に均一に被覆するのが困難となる。
【００１４】
請求項４に記載のように、導電性粒子のポリマー被覆量が導電性粒子とバインダ樹脂の合計量に対して１〜７０重量％であることが好ましい。この範囲よりも小さくなると、被覆の効果が小さくなり、感圧抵抗体の抵抗変化率が小さくなる。また、この範囲より大きくなると、特に低圧側において感圧抵抗体の抵抗値が高くなり、検出することができなくなる。
【００１５】
請求項５に記載の感圧センサは、請求項１に記載の感圧抵抗体を用いたものであり、その作用効果は同様であるので、その説明は省略する。
【００１６】
【発明の実施の形態】
以下、本発明の実施の形態を図に基づいて説明する。
（第１の実施の形態）
本実施の形態における感圧抵抗体が形成された感圧センサについて、図１及び図２を用いて説明する。尚、図１は、感圧センサの概略構成を示す断面図であり、図２は、感圧センサの部分平面図である。尚、この感圧抵抗体及び感圧センサは、例えば自動車の乗員検知やベッド上の人間の体圧分布等、低圧（１〜２０ｋＰａ）を精度良く検出するために用いられる。
【００１７】
図１に示すように、感圧センサ１は、基材としての第１及び第２のベースフィルム２と、夫々のベースフィルム２上に形成された１対の電極３と、夫々の電極３上に設けられた感圧抵抗体４と、感圧抵抗体４間に所定のギャップ５を提供するためのスペーサ６とにより構成される。尚、本実施の形態においては、感圧センサ１として、２つのベースフィルム２に夫々電極３と感圧抵抗体４とを形成し、所定のギャップ５を介して対面させた両面構造について説明する。しかしながら、図１の感圧抵抗体４を一方の電極３上にのみに設けても良いし、一方のベースフィルム２上に所定の間隔をもって一対の電極３を形成し、他方のベースフィルム２上に感圧抵抗体４を形成した所謂ショーティングバー構造であっても良い。
【００１８】
ベースフィルム２は、例えばポリエチレンテレフタレート（ＰＥＴ）、ポリエチレンナフタレート（ＰＥＮ）、ポリエーテルイミド（ＰＥＩ）、ポリフェニレンスルフィド（ＰＰＳ）、及びその他の一般的な樹脂フィルムを用いることができる。
【００１９】
電極３は、例えばＣｕ、Ａｇ、Ｓｎ等の金属粒子に有機溶剤を加え、これを混練したペースト或いはインクを、ベースフィルム２上にスクリーン印刷法やインクジェット法によりパターン形成し、乾燥させたものである。また、図２に示すように、電極３とともに外部に接続されるリード３ａも形成される。尚、図２は、図１の感圧センサ１をギャップ５からベースフィルム２方向にみた平面図である。但し、説明の都合上、感圧抵抗体４の下層の電極３の一部を透過させて図示している。
【００２０】
感圧抵抗体４は、導電性粒子とバインダ樹脂とを構成材料とし、これに有機溶剤を加え混練したペースト或いはインクを、電極３表面を覆うようにスクリーン印刷法やインクジェット法によりパターン形成し、乾燥させたものである。このとき、感圧抵抗体４が１〜２０ｋＰａの圧力範囲においてリニアな圧力−抵抗特性を示し、且つその抵抗変化率（感圧感度）が抵抗を検出可能な範囲で大きくなるように、ペースト或いはインクが調整されている。
【００２１】
導電性粒子は、Ａｇ、Ｃｕ、及びその合金等の金属粒子、ＳｎＯ２等の半導体酸化物、或いはカーボンブラック等を用いることができるが、ストラクチャー構造を有し、且つ、表面にカルボキシル基や水酸基等の官能基が存在し、ポリマー被覆を行いやすいカーボンブラックを用いることが好ましい。本実施の形態においてもカーボンブラックを用いるものとする。尚、導電性粒子表面にはポリマーが被覆されているが、その効果については後述する。
【００２２】
また、その１次粒子径（平均粒子径）は８ｎｍ以上３００ｎｍ以下の範囲にあるものを用いることが好ましく、より好ましくは１５ｎｍ以上１００ｎｍ以下の範囲にあるものを用いると良い。この範囲内であれば、導電性粒子表面にポリマーを均一に被覆することができる。
【００２３】
ポリマーとしては、フェノール樹脂、ユリア樹脂、メラミン樹脂、キシレン樹脂、ジアリルフタレート樹脂、エポキシ樹脂、ウレタン樹脂、ベンゾグアナミン樹脂等の熱硬化性樹脂が好ましく、これらを単独或いは２種以上混合して用いることができる。この熱硬化性樹脂の中でも、フェノール樹脂、キシレン樹脂、エポキシ樹脂が好ましく、特にエポキシ樹脂が耐熱性に優れるので好ましい。
【００２４】
尚、上述のポリマーによる導電性粒子の被覆方法に特に制限はないが、例えば導電性粒子及び前記ポリマーの配合量を適宜調整した後、ポリマーとシクロヘキサノン、トルエン、キシレン等の溶剤とを混合して溶解させた溶液と、導電性粒子及び水を混合した懸濁液とを混合攪拌し、導電性粒子と水とを分離させた後、加熱混練して得られた組成物をシート状に成形し、粉砕した後乾燥させる方法；前記と同様にして調整した溶液と懸濁液とを混合攪拌して導電性粒子及びポリマーを粒状化した後、得られた組成物を分離する方法；導電性粒子の表面に反応性官能基を付与した後、ポリマーを添加してドライブレンドする方法；ポリマーを構成する反応性基含有モノマー成分と水とを高速攪拌して懸濁液を調整し、重合後冷却して重合体懸濁液から反応性基含有樹脂を得た後、これに導電性粒子を添加して混練し、導電性粒子と反応性基とを反応させ、冷却及び粉砕する方法等を用いることができる。
【００２５】
次に、バインダ樹脂としては、エポキシ樹脂、ポリエステル樹脂、フェノール樹脂、アミノ樹脂、ウレタン樹脂、シリコン樹脂等を単独、或いは２種以上混合したものを用いることができ、好ましくはウレタン樹脂を用いると良い。また、本実施の形態においては、その弾性率が１０ＭＰａ以上１０００ＭＰａ以下、好ましくは１０ＭＰａ以上８００ＭＰａ未満の範囲にあるものを用いる。尚、バインダ樹脂の圧力−抵抗特性に対する効果については後述する。
【００２６】
また、有機溶剤としては、例えば、メチルエチルケトン、メチルイソブチルケトン、シクロヘキサノン等のケトン系溶剤、トルエン、キシレン、ソルベンツ１００（エッソ社製）等の芳香族炭化水素系溶剤、酢酸エチル、酢酸ブチル、セロソルブアセテート等のエステル系溶剤、セロソルブ、ブチルセロソルブ、ブチルカルビトール等のエーテル系溶剤、イソプロピルアルコール、ノルマルブタノール、イソブタノール等のアルコール系溶剤をバインダ樹脂との相溶性を考慮して、単独、或いは２種以上混合して用いることができる。また、添加量は、目的とするペースト或いはインクの粘度に応じて適宜調整される。
【００２７】
スペーサ６は、図１に示すように、電極３及び感圧抵抗体４が夫々の対向面に形成された一対のベースフィルム２を感圧抵抗体４が向き合うように配置した際に、感圧抵抗体４間に所望のギャップ５を提供し、そのギャップ５を維持するためのものである。スペーサ６としては、例えばアクリル系樹脂等の印刷用粘着剤、熱圧着剤であるラミネートフィルム、或いは両面に接着層を有するＰＥＴ等を用いることができる。尚、スペーサ６は、図２に示すように、電極３及び感圧抵抗体４と重ならないように、これよりも大きな内径で囲うようにＣ字状に設けられる。
【００２８】
このように構成される感圧センサ１は、ベースフィルム２に圧力が印加されると、ベースフィルム２が当該圧力に応じて変形し、感圧抵抗体４間の接触状態が変化する。従って、電極３間の抵抗値が圧力に応じて変化するので、当該抵抗値をもとに印加された圧力を検知することができる。
【００２９】
次に本実施の形態の特徴である感圧抵抗体４の製造方法の一例の概略を説明する。
【００３０】
先ず、導電性粒子をポリマー被覆する。１次粒子径が８ｎｍ以上３００ｎｍ以下、好ましくは１５ｎｍ以上１００ｎｍ以下の導電性粒子としてのカーボンブラックと水とを混合した懸濁液と、ポリマーとしてのエポキシ樹脂をトルエンに混合して溶解させたエポキシ樹脂溶液とを混合攪拌する。そして、カーボンブラック及びエポキシ樹脂を粒状化した後、得られた粒状物を分離して、エポキシ樹脂により被覆されたカーボンブラックを得る。
【００３１】
そして、バインダ樹脂及び有機溶剤を夫々所定量秤量後、混合した溶液にエポキシ樹脂で被覆されたカーボンブラックを所定量加え、３本ロールミル等により良く混合・分散させる。尚、１〜２０ｋＰａの圧力範囲において、感圧抵抗体４の圧力―抵抗特性の抵抗変化率（感圧感度）を抵抗値の検出が可能な範囲で大きくするためには、導電性粒子を被覆するポリマーの厚さを１０ｎｍ以上２０ｎｍ以下とするのが好ましい。このとき、そのポリマー厚さを実現するために、導電性粒子に被覆されるポリマーの量を、導電性粒子とバインダ樹脂の合計量に対して１重量％以上７０重量％以下となるように夫々の添加量を決定する。このとき、よりトンネル伝導による効果を得るためには１重量％以上５０重量％以下となるように夫々の添加量を決定することが好ましい。
【００３２】
混合・分散後、らいかい機等の混練機を用いて所定粘度の抵抗ペーストとし、スクリーン印刷法により、ベースフィルム２上に形成された電極３表面を覆うように、数μｍ〜数十μｍのＷＥＴ膜厚をもってパターン印刷する。そして、印刷された抵抗ペーストを５０〜２００℃の温度にて０．５〜３ｈ保持して乾燥させ、感圧抵抗体４を備える感圧センサ１を形成する。尚、熱硬化性樹脂を用いた場合は、バッチ炉、ベルト炉、遠赤外線炉等を使用し、抵抗ペーストの乾燥とともに、硬化を行うと良い。
【００３３】
ここで、圧力―抵抗特性に対する導電性粒子のポリマー被覆による効果と、バインダ樹脂の弾性率による効果とを図３（ａ），（ｂ）を用いて説明する。尚、図３（ａ）はバインダ樹脂の弾性率による効果を説明するための補足図であり、図３（ｂ）はポリマー被覆の効果を説明するための補足図である。
【００３４】
上記の感圧抵抗体４を備える感圧センサ１において、ベースフィルム２に圧力が印加されると、ベースフィルム２が変形するとともにその表面に形成された電極３及び感圧抵抗体４も変形する。そして、対向する感圧抵抗体４同士が部分的に接触し始め、接触初期においては圧力に対して真実接触面積抵抗（集中抵抗）が支配的に変化する。更に圧力を印加すると、感圧抵抗体４が変形し、上下の感圧抵抗体４の接触面積が増加するので、真実接触面積抵抗は小さくなる。このとき、感圧抵抗体４の変形により、感圧抵抗体４表面の接触部位におけるポリマー被覆された導電性粒子に接触圧力がかかり、導電性粒子間の距離が狭くなるので、導電性粒子間のトンネル伝導が大きくなり、皮膜抵抗は小さくなる。
【００３５】
このように、本実施の形態における感圧センサ１は、実際の感圧抵抗体４間の接触面積に起因する真実接触面積抵抗（若しくは集中抵抗という）に、接触した感圧抵抗体４の表面間における導電性粒子の皮膜抵抗を加算した値（表面接触抵抗）の変化から、印加された圧力を検出するものである。
【００３６】
感圧抵抗体４表面を微視的に見ると、図３（ａ）に示すように凹凸状となっているので、圧力が印加された際には、先ず感圧抵抗体４間の距離が最も狭い凸部１０にて接触が生じる。ここで、１〜２０ｋＰａの範囲にある圧力が印加された場合、バインダ樹脂の弾性率が１０００ＭＰａよりも大きいと、上記圧力範囲の低圧側における圧力ではバインダ樹脂が変形しにくく、接触面積が非常に小さいため、真実接触面積抵抗に基づく抵抗値が検出可能範囲（１０６Ω）を超えてしまう。
【００３７】
また、バインダ樹脂の弾性率が１０ＭＰａ未満であると、少しの圧力でバインダ樹脂が容易に変形するため、上記圧力範囲の低圧側で接触面積が飽和する。従って、さらに圧力が増加しても、真実接触面積抵抗が飽和しているので抵抗変化が殆ど見られなくなる。
【００３８】
しかしながら、本実施の形態における感圧抵抗体４及び感圧センサ１は、バインダ樹脂として弾性率が１０ＭＰａ以上１０００ＭＰａ以下の範囲にあるものを用いている。従って、１〜２０ｋＰａの範囲の圧力が印加された際、その範囲の低圧側の圧力に対しても初期的に適度な真実接触面積に基づく抵抗値が存在し、高圧側においても感圧抵抗体４間の接触面積が飽和せずに圧力に応じて抵抗値が変化するので、印加された圧力に応じた抵抗変化を示すことができる。
【００３９】
また、本実施の形態における感圧抵抗体４の導電性粒子は、その表面がポリマーにより被覆されている。従って、図３（ｂ）に示すように、１〜２０ｋＰａの圧力範囲において印加される圧力が増加すると、お互いに接触している感圧抵抗体４表面において、ポリマー１１に被覆された導電性粒子１２に接触圧力がかかり、２つの導電性粒子１２間のトンネル伝導が大きくなるとともに皮膜抵抗は減少する。従って、このような皮膜抵抗の変化により、本実施の形態における感圧抵抗体４は、真実接触面積抵抗に皮膜抵抗を加算することにより、１〜２０ｋＰａの圧力範囲において、抵抗値の検出が可能な範囲で抵抗変化率を大きくすることができる。
【００４０】
以上より、本実施の形態における感圧抵抗体４及び当該感圧抵抗体４を備える感圧センサ１は、導電性粒子１２表面にポリマー１１を有し、バインダ樹脂の弾性率が１０ＭＰａ以上１０００ＭＰａ以下の範囲にあるので、１〜２０ｋＰａの範囲にある圧力を感度良く検出することができる。
【００４１】
尚、バインダ樹脂は、その弾性率が１０ＭＰａ以上８００ＭＰａ未満の範囲にあるとなお良い。弾性率が８００ＭＰａ以上１０００ＭＰａ以下の場合、印加される圧力が１〜２０ｋＰａの特に低圧側において、上述したように感圧抵抗体４の凸部１０が変形しにくく、皮膜抵抗変化による効果を得にくいからである。従って、バインダ樹脂の弾性率が１０ＭＰａ以上８００ＭＰａ未満の範囲にあると、低圧側から皮膜抵抗変化による効果を得ることができ、１〜２０ｋＰａの範囲における圧力―抵抗特性をより滑らかにすることができる。
【００４２】
ここで、本実施の形態において形成された感圧抵抗体４を備える感圧センサ１において、１〜２０ｋＰａの圧力範囲における抵抗値変化を確認した。一実施例の結果を、図４（ａ），（ｂ）、及び図５に示す。尚、図４はポリマー有無による圧力―抵抗特性を示すグラフであり、（ａ）はバインダ樹脂の弾性率が１０００ＭＰａの場合、（ｂ）はバインダ樹脂の弾性率が２００ＭＰａの場合を示す。図５はバインダ樹脂の弾性率による圧力―抵抗特性を示すグラフである。
【００４３】
この実施例に用いたバインダ樹脂には、実施例１として弾性率１０００ＭＰａのウレタン樹脂、実施例２として弾性率２００ＭＰａのウレタン樹脂、実施例３として弾性率１０ＭＰａのウレタン樹脂を用いた。導電性粒子１２としては、エポキシ樹脂（ジャパンエポキシレジン（株）製のエピコ−ト）により被覆した１次粒子径約２４ｎｍ、ストラクチャー（ＤＢＰ吸収量）約６０ｍｌ／１００ｇのカーボンブラック（三菱化学（株）製のＭＡＢ）を用いた。カーボンブラック（ポリマー被覆分含む）とウレタン樹脂の配合比を４７．５：５２．５とし、ポリマー被覆量はカーボンブラックとエポキシ樹脂の合計量の１０重量％とした。そして、実施の形態に示す製造方法により感圧抵抗体４を備える感圧センサ１を作製し、１〜２０ｋＰａの範囲における圧力を印加した際の抵抗値を測定した。
【００４４】
また、実施例１〜３に示す感圧センサ１は、厚さ７５μｍのＰＥＴをベースフィルム２とし、電極３としてＡｇを用いた。そして、一対のベースフィルム２の対向面間に、スペーサ６として厚さ４０μｍのポリエステル系樹脂を貼付し、ギャップ５の厚さ（積層方向）に対するギャップ５の上下面の径の比（アスペクト比）を３００とした。
【００４５】
尚、実施例１，２に対する比較として、エポキシ樹脂被覆のないカーボンブラックを用いて感圧センサ１を作製し、当該センサ１による測定結果を比較例１，２とした。
【００４６】
図４（ａ），（ｂ）に示されるように、実施例１，２に示す本発明の感圧センサ１は、ポリマー被覆のない導電性粒子１２を用いた比較例１，２と比べて、抵抗の検出が範囲内で抵抗変化率が大きくなったことは明らかである。しかしながら、実施例１の場合、バインダ樹脂の弾性率が１０００ＭＰａであり、感圧抵抗体４が低圧では変形しにくいので、図４（ａ）に示すように、低圧側の領域においてポリマー被覆による皮膜抵抗変化の効果は小さくなる。それに対して、実施例２の場合は、図４（ｂ）に示すように、低圧側の領域においても皮膜抵抗変化の効果が見られ、より好ましい。
【００４７】
次に、実施例１〜３に対して、弾性率が１ＭＰａと２０００ＭＰａのバインダ樹脂を用いて感圧センサ１を作製し、当該センサ１による測定結果を比較例３，４とした。尚、比較例３は、バインダ樹脂としてウレタン樹脂の代わりにシリコン樹脂を用い、カーボンブラック（ポリマー被覆分含む）とシリコン樹脂の配合比を１５：８５とした。また、比較例４は、バインダ樹脂としてウレタン樹脂の代わりにポリエステル樹脂を用い、カーボンブラック（ポリマー被覆分含む）とポリエステル樹脂の配合比を１５：８５とした。
【００４８】
図５に示すように、実施例１〜３は弾性率が１０〜１０００ＭＰａの範囲にあるバインダ樹脂を用いており、１〜２０ｋＰａの圧力範囲において、リニアな抵抗変化と抵抗検出可能な範囲で大きな抵抗変化率を示している。それに対して、弾性率が１ＭＰａのバインダ樹脂を用いた比較例３は、なだらかな抵抗変化を示し、特に圧力が１０ｋＰａ以上においては殆ど抵抗変化が見られない状態となっている。また、弾性率が２０００ＭＰａのバインダ樹脂を用いた比較例４は、１ｋＰａ付近の初期の抵抗値が１０６Ωを超え、抵抗値の測定が困難である。
【００４９】
このように、１〜２０ｋＰａの圧力範囲において、本実施の形態の感圧抵抗体４及び感圧センサ１は、リニアな圧力−抵抗特性と抵抗の検出が可能な範囲で大きな抵抗変化率を示すことができた。すなわち、１〜２０ｋＰａの範囲における圧力を感度良く検出することができた。
【００５０】
以上本発明の好ましい実施形態について説明したが、本発明は上述の実施形態のみに限定されず、種々変更して実施する事ができる。
【００５１】
本実施の形態においては、感圧抵抗体を形成するための抵抗ペースト形成の際に、ポリマー被覆された導電性粒子、バインダ樹脂、及び溶剤により構成される例を示した。しかしながら、それ以外にもポリマー被覆された導電性粒子の分散性を改善するものとして、分散剤を添加しても良いし、感圧特性を補助するものとして、球状の充填材等を添加しても良い。
【００５２】
本実施の形態における感圧抵抗体４及び当該感圧抵抗体４を備える感圧センサ１は、１〜２０ｋＰａの範囲における圧力を感度良く検出することができるものであり、その圧力検出範囲（使用範囲）が１〜２０ｋＰａの範囲に限定されるものではない。
【００５３】
また、本実施の形態の感圧センサ１において、ギャップの厚さ（積層方向）に対するギャップの上下面の径の比（アスペクト比）が３００の例を示した。しかしながら、アスペクト比は３００に限定されるものではない。従って、バインダ樹脂の弾性率に合わせてアスペクト比を決定しても良いし、使用する圧力範囲に応じてアスペクト比を決定しても良い。例えば、１ｋＰａよりももう少し低圧から検出する場合には、アスペクト比を３００より大きくしても良い。
【図面の簡単な説明】
【図１】本発明の第１の実施形態における感圧センサの概略断面図である。
【図２】感圧センサの部分平面図である。
【図３】圧力―抵抗特性に対する効果を説明するための補足図であり、（ａ）はバインダ樹脂の弾性率による効果、（ｂ）は導電性粒子のポリマー被覆による効果である。
【図４】圧力―抵抗特性のポリマー被覆による効果を示すグラフであり、（ａ）はバインダ樹脂の弾性率が１０００ＭＰａの場合、（ｂ）はバインダ樹脂の弾性率が２００ＭＰａの場合を示す。
【図５】圧力―抵抗特性のバインダ樹脂の弾性率による効果を示すグラフである。
【符号の説明】
１・・・感圧センサ
２・・・ベースフィルム
３・・・電極
４・・・感圧抵抗体
５・・・ギャップ
６・・・スペーサ
１０・・・凸部
１１・・・ポリマー
１２・・・導電性粒子
【図１】
2004294074.tif 000003
【図２】
2004294074.tif 000004
【図３】
2004294074.tif 000005
【図４】
2004294074.tif 000006
【図５】
2004294074.tif 000007